(57)【要約】【課題】環境負荷を低減することができると共に、得られる成形体の耐熱性及び耐衝撃性等の機械的特性に優れている樹脂組成物、その製造方法及びその樹脂成形体を提供する。【解決手段】環境負荷の少ない樹脂組成物は、ポリ乳酸、ポリヒドロキシブチレート又はポリ（ヒドロキシブチレート−ヒドロキシヘキサノエート）を含む植物由来のポリエステルと、ポリプロピレン、ポリエチレン又はポリカーボネートを含む石油系樹脂とを含有するものである。そして、前記ポリエステルはゲルパーミエーションクロマトグラフィー（ＧＰＣ）により測定したポリスチレン換算の質量平均分子量が１０万〜５０万の高分子量ポリエステルと、質量平均分子量が１千〜３万の低分子量ポリエステルとを含有すると共に、ポリエステル中の低分子量ポリエステルの含有量が０．５〜１０質量％である。【選択図】なし【特許請求の範囲】
【請求項１】
ポリ乳酸、ポリヒドロキシブチレート又はポリ（ヒドロキシブチレート−ヒドロキシヘキサノエート）を含む植物由来のポリエステルと、ポリプロピレン、ポリエチレン又はポリカーボネートを含む石油系樹脂とを含有し、前記ポリエステルはゲルパーミエーションクロマトグラフィーにより測定したポリスチレン換算の質量平均分子量が１０万〜５０万の高分子量ポリエステルと、質量平均分子量が１千〜３万の低分子量ポリエステルとを含有すると共に、ポリエステル中の低分子量ポリエステルの含有量が０．５〜１０質量％であることを特徴とする樹脂組成物。
【請求項２】
相溶化剤を含有することを特徴とする請求項１に記載の樹脂組成物。
【請求項３】
請求項１又は請求項２に記載の樹脂組成物の製造方法であって、ポリ乳酸、ポリヒドロキシブチレート又はポリ（ヒドロキシブチレート−ヒドロキシヘキサノエート）を含む植物由来のポリエステルと、ポリプロピレン、ポリエチレン又はポリカーボネートを含む石油系樹脂とを含有し、前記ポリエステルはゲルパーミエーションクロマトグラフィーにより測定したポリスチレン換算の質量平均分子量が１０万〜５０万の高分子量ポリエステルと、質量平均分子量が１千〜３万の低分子量ポリエステルとを含有すると共に、ポリエステル中の低分子量ポリエステルの含有量が０．５〜１０質量％である組成物を押出機により溶融混練することを特徴とする樹脂組成物の製造方法。
【請求項４】
請求項１又は請求項２に記載の樹脂組成物を成形してなる樹脂成形体であって、自動車内装部品に用いられるものであることを特徴とする樹脂成形体。
【発明の詳細な説明】
【技術分野】
【０００１】
本発明は、例えばドアトリム、ピラーガーニッシュ等の自動車用内装部品などとして好適に使用される樹脂組成物、その製造方法及びその樹脂成形体に関するものである。
【背景技術】
【０００２】
近年における地球温暖化や石油資源の枯渇の問題に対処すべく、植物由来（バイオベース）のプラスチックを使用する検討が盛んに行われている。これは、植物由来のプラスチックを使用することにより、石油の使用量を抑えることができると共に、プラスチックの使用後に燃焼処理を行ったとき大気中の二酸化炭素（ＣＯ２）の収支が変化しないというカーボンニュートラルの概念に基づいてその使用が推奨されているためである。また、植物由来の材料の使用に際し、成形体質量のどれだけの割合が植物由来の材料で得られるものであるかを示す指標として「植物度」なる用語が使われ始めており、その度合いが高いほど環境に与える負荷が少ないものとして認識されつつある。その中でもポリ乳酸は、Nature Works社が年産１４万トンのプラントを保有し、既に食品トレーやパーソナルコンピュータの筐体等の原料として供給され始めている。このほかにもバクテリアの体内にて合成されるポリヒドロキシブチレートが注目され始めている。ポリヒドロキシブチレートもバクテリアが糖分や植物油などを出発物質として合成するものであることから、広義の植物由来の材料として認知され始めている。
【０００３】
しかし、これら植物由来の材料を自動車内装部品等の厳しい条件が求められる用途において使用する場合には多くの課題がある。まず、ポリ乳酸はその光学純度が高いものは結晶性を有するものの、その結晶化速度が他の結晶性樹脂と比較して非常に遅いことから、通常の成形では低結晶状態となり耐熱性が低いという問題がある。そこで結晶化を促進させるために、金型による成形温度を１００℃前後に設定して高価な結晶核剤を用いたり、成形後にアニール処理を施したりすることが試みられている。このほかにも、耐衝撃性が低く、条件によって加水分解を生じるなど、自動車内装部品等の成形体として使用するためには何らかの改良を行う必要がある。
【０００４】
具体的には、ポリ乳酸とポリカーボネート等の他の樹脂とをアロイ化して物性を改良するポリ乳酸樹脂組成物が提案されている（例えば、特許文献１を参照）。すなわち、ポリ乳酸系樹脂組成物は溶融混練時の剪断下で相溶化させた後、非剪断下で相分離させて得られ、耐熱性や機械強度を改善するものである。また、ポリ乳酸とポリオレフィンとのブロック共重合体を形成し、そのブロック共重合体を相溶化剤として使用した樹脂組成物が知られている（例えば、特許文献２を参照）。すなわち、樹脂組成物は、ポリ乳酸、ポリオレフィン及び相溶化剤としてのブロック共重合体が含まれ、ポリ乳酸とポリオレフィンとの相溶性を高めて耐衝撃性などの物性を向上させるようになっている。
【特許文献１】特開２００４−２５０５４９号公報（第２頁、第３頁及び第１１頁）
【特許文献２】特開２００５−２８１４２４号公報（第２頁、第３頁及び第６頁）
【発明の開示】
【発明が解決しようとする課題】
【０００５】
しかしながら、特許文献１に記載されているポリ乳酸系樹脂組成物においては、ポリ乳酸としてＬ体又はＤ体が９５％以上含まれる光学純度の高いものが使用されているに過ぎず、ポリ乳酸とポリカーボネート等の他の樹脂との界面での接着性を十分発揮することができないものと考えられる。このため、ポリ乳酸系樹脂組成物より得られる成形体の耐熱性や、耐衝撃性等の機械的特性を高めることができないという問題があった。
【０００６】
また、特許文献２に記載されている樹脂組成物では、相溶化剤としてポリ乳酸とポリオレフィンとのブロック共重合体が用いられているが、このブロック共重合体はポリオレフィンの存在下に乳酸の２量体を開環重合又は乳酸を重縮合しなければならない。従って、そのようなブロック共重合体の製造条件が複雑であると共に、ポリ乳酸と組合せる他の樹脂毎にブロック共重合体を調製しなければならなかった。ブロック共重合体において、ポリ乳酸とブロック共重合体を形成する他の樹脂が樹脂組成物の樹脂と異なるときには、相溶化剤としての十分な効果が得られないという問題があった。
【０００７】
そこで本発明の目的とするところは、環境負荷を低減することができると共に、得られる成形体の耐熱性及び耐衝撃性等の機械的特性に優れている樹脂組成物、その製造方法及びその樹脂成形体を提供することにある。
【課題を解決するための手段】
【０００８】
上記の目的を達成するために、請求項１の樹脂組成物は、ポリ乳酸、ポリヒドロキシブチレート又はポリ（ヒドロキシブチレート−ヒドロキシヘキサノエート）を含む植物由来のポリエステルと、ポリプロピレン、ポリエチレン又はポリカーボネートを含む石油系樹脂とを含有するものである。そして、前記ポリエステルはゲルパーミエーションクロマトグラフィーにより測定したポリスチレン換算の質量平均分子量が１０万〜５０万の高分子量ポリエステルと、質量平均分子量が１千〜３万の低分子量ポリエステルとを含有すると共に、ポリエステル中の低分子量ポリエステルの含有量が０．５〜１０質量％であることを特徴とする。
【０００９】
請求項２の樹脂組成物は、請求項１において、相溶化剤を含有することを特徴とする。
請求項３の樹脂組成物の製造方法は、請求項１又は請求項２に記載の樹脂組成物の製造方法である。すなわち、ポリ乳酸、ポリヒドロキシブチレート又はポリ（ヒドロキシブチレート−ヒドロキシヘキサノエート）を含む植物由来のポリエステルと、ポリプロピレン、ポリエチレン又はポリカーボネートを含む石油系樹脂とを含有し、前記ポリエステルはゲルパーミエーションクロマトグラフィーにより測定したポリスチレン換算の質量平均分子量が１０万〜５０万の高分子量ポリエステルと、質量平均分子量が１千〜３万の低分子量ポリエステルとを含有すると共に、ポリエステル中の低分子量ポリエステルの含有量が０．５〜１０質量％である組成物を押出機により溶融混練することを特徴とする。
【００１０】
請求項４の樹脂成形体は、請求項１又は請求項２に記載の樹脂組成物を成形してなる樹脂成形体であって、自動車内装部品に用いられるものであることを特徴とする。
【発明の効果】
【００１１】
本発明によれば、次のような効果を発揮することができる。
請求項１の樹脂組成物では、植物由来のポリエステルは質量平均分子量が１０万〜５０万の高分子量ポリエステルと、質量平均分子量が１千〜３万の低分子量ポリエステルとを含有している。このため、低分子量ポリエステルが植物由来のポリエステルと石油系樹脂との界面の接着強度を高める役割を果たすものと考えられる。このため、樹脂組成物より得られる成形体の耐熱性及び耐衝撃性等の機械的特性が向上する。さらに、樹脂組成物には植物由来のポリエステルが含まれていることから、環境負荷を低減することができる。
【００１２】
請求項２の樹脂組成物では、相溶化剤を含有することから、植物由来のポリエステルと石油系樹脂との相溶性を高めることができ、請求項１に係る発明の効果を一層向上させることができる。
【００１３】
請求項３の樹脂組成物の製造方法では、前記組成物を押出機により溶融混練することにより行われる。従って、請求項１又は請求項２に係る発明の効果を奏する樹脂組成物を均一組成にできると共に、容易に製造することができる。
【００１４】
請求項４の樹脂成形体では、請求項１又は請求項２に記載の樹脂組成物を成形してなり、自動車内装部品に用いられるものであることから、請求項１又は請求項２に係る発明の効果に加えて、自動車内装部品に要求される剛性を発揮することができる。
【発明を実施するための最良の形態】
【００１５】
以下、本発明の最良と思われる実施形態について詳細に説明する。
本実施形態における樹脂組成物は、ポリ乳酸、ポリヒドロキシブチレート又はポリ（ヒドロキシブチレート−ヒドロキシヘキサノエート）を含む植物由来のポリエステルと、ポリプロピレン、ポリエチレン又はポリカーボネートを含む石油系樹脂とを含有するものである。そして、前記ポリエステルは質量平均分子量が１０万〜５０万の高分子量ポリエステルと、質量平均分子量が１千〜３万の低分子量ポリエステルとを含有すると共に、ポリエステル中の低分子量ポリエステルの含有量が０．５〜１０質量％に設定される。ここで、植物由来のポリエステルの質量平均分子量は、ゲルパーミエーションクロマトグラフィー（ＧＰＣ）により測定されるポリスチレン換算の質量平均分子量である。
【００１６】
前記植物由来のポリエステルは、高分子量ポリエステルを主体とし、低分子量ポリエステルを少量含有することにより、高分子量ポリエステルのもつ剛性向上機能と、低分子量ポリエステルのもつバインダー機能とが相俟って発現されるものと考えられる。
【００１７】
次に、植物由来のポリエステルは、前述のようにポリ乳酸、ポリヒドロキシブチレート又はポリ（ヒドロキシブチレート−ヒドロキシヘキサノエート）を含むものである。植物由来のポリエステルは、樹脂組成物の植物度を高め、環境に対する負荷を低減させるための成分である。ポリ乳酸、ポリヒドロキシブチレート又はポリ（ヒドロキシブチレート−ヒドロキシヘキサノエート）は、それぞれ単独で、又は２種以上を組合せて使用することができる。
【００１８】
ポリ乳酸はその光学純度が高い結晶性のポリ乳酸と、そのような結晶性を有しない非晶性のポリ乳酸とがあり、いずれも使用することができる。結晶性のポリ乳酸は、光学異性体であるＬ体の割合が３モル％未満又は９７モル％を超え、Ｄ体又はＬ体の含有量が極めて高いものである。結晶性のポリ乳酸は、その結晶性に基づいて樹脂成形体の機械的特性や耐久性を向上させることができる点から好ましい。但し、結晶性のポリ乳酸は結晶化速度が遅いため、経時の収縮が発生する傾向があるが、非晶性のポリ乳酸はそのような傾向がない。植物由来のポリエステルの質量平均分子量は、１万〜３０万程度で、１５万〜２５万が好ましい。
【００１９】
ポリ乳酸は、乳酸を主成分とするポリエステルであって、乳酸を５０質量％以上含有することが好ましく、８０質量％以上含有することが特に好ましい。乳酸としては、Ｌ−乳酸、Ｄ−乳酸、ＤＬ−乳酸、又はそれらの混合物、乳酸の環状２量体であるラクタイド等を用いることができる。ポリ乳酸としては、本発明の目的を損なわない範囲において、その他の成分として乳酸以外のヒドロキシカルボン酸、脂肪族カルボン酸、脂肪族ジオール等が含まれいてもよく、テレフタル酸等の芳香族化合物が含まれていてもよい。すなわち、乳酸の単独重合体、共重合体又は混合物のいずれであってもよい。
【００２０】
前記ヒドロキシカルボン酸としては、炭素数２〜１０の乳酸以外のヒドロキシカルボン酸が好ましく、具体的にはグリコール酸、３−ヒドロキシ酪酸、４−ヒドロキシ酪酸、４−ヒドロキシ吉草酸、５−ヒドロキシ吉草酸、６−ヒドロキシカプロン酸等を好適に用いることができ、さらにヒドロキシカルボン酸の環状エステル中間体、例えばグリコール酸の２量体であるグリコライドや６−ヒドロキシカプロン酸の環状エステルであるε−カプロラクトンも用いることができる。また、脂肪族カルボン酸としては、炭素数２〜３０の脂肪族ジカルボン酸が好ましく、具体的にはシュウ酸、コハク酸、グルタン酸、アジピン酸、ピメリン酸、スベリン酸、アゼライン酸、セバシン酸、ウンデカン二酸、ドデカン二酸、フェニルコハク酸、１,４−フェニレンジ酢酸等が挙げられる。これらは、単独で又は２種以上を組合せて使用することができる。
【００２１】
脂肪族ジオールとしては、炭素数２〜３０の脂肪族ジオールが好ましく、エチレングリコール、ジエチレングリコール、トリエチレングリコール、ポリエチレングリコール、プロピレングリコール、ジプロピレングリコール、１,３−ブタンジオール、１,４−ブタンジオール、３−メチル−１,５−ペンタンジオール、１,６−ヘキサンジオール、１,９−ノナンジオール、ネオペンチルグリコール、ポリテトラメチレングリコール、１,４−シクロヘキサンジメタノール、１,４−ベンゼンジメタノール等が挙げられる。これらは、単独で又は２種以上を組合せて使用することができる。
【００２２】
ポリヒドロキシブチレート（ＰＨＢ）は、バイオガス（生ごみ等を嫌気性状態で発酵させて得られるガス）や天然ガス中のメタンを原料として微生物により生産される脂肪族ポリエステルであり、廃棄後には微生物によりバイオガスに戻り、リサイクルされる生分解性の樹脂である。このポリヒドロキシブチレートは、ガラス転移温度が室温よりも高い硬質樹脂である。ポリヒドロキシブチレートの質量平均分子量は、１万〜５０万程度で、１５万〜２５万が好ましい。
【００２３】
ポリ（ヒドロキシブチレート−ヒドロキシヘキサノエート）（ＰＨＢＨ）は、上記のポリヒドロキシブチレートと同様に微生物によって産生される生分解性の脂肪族ポリエステルであり、例えばポリ（３−ヒドロキシブチレート−３−ヒドロキシヘキサノエート）などが用いられる。このポリ（ヒドロキシブチレート−ヒドロキシヘキサノエート）は、ガラス転移温度が室温よりも高い硬質樹脂からガラス転移温度が室温よりも低い軟質樹脂まで存在する。ポリ（ヒドロキシブチレート−ヒドロキシヘキサノエート）の質量平均分子量は、１０万〜９０万程度で、２０万〜５０万が好ましい。
【００２４】
樹脂組成物を構成する植物由来のポリエステルと石油系樹脂との合計量中における植物由来のポリエステルの含有量は、２０〜６０質量％であることが好ましい。植物由来のポリエステルの含有量が２０質量％未満の場合には、植物由来樹脂の割合（植物度）が少なくなり、樹脂組成物から得られる樹脂成形体の植物度が小さくなって好ましくない。その一方、６０質量％を超える場合には、植物由来のポリエステルの含有量が過剰となり、樹脂成形体の耐衝撃性等の機械的特性や耐熱性が低下する。さらに、ポリ乳酸等の植物由来のポリエステルをドメインとして固定することが困難となってくるため、樹脂成形体の耐久性が低下する。
【００２５】
続いて、石油系樹脂は、ポリプロピレン、ポリエチレン又はポリカーボネートを含むものである。この石油系樹脂は、ポリ乳酸等の植物由来のポリエステルとポリマーアロイを形成する材料であり、樹脂組成物より得られる樹脂成形体の機械的特性や耐熱性を高める機能を発現するものである。ポリプロピレン、ポリエチレン又はポリカーボネートは、それぞれ単独で、又は２種以上を適宜組合せて使用することができる。
【００２６】
前記ポリプロピレンは結晶性の高分子物質で融点が高く、強度等に優れると共に、比重が小さく（０．９０〜０．９１）、樹脂組成物より得られる樹脂成形体の軽量化を図ることができ、かつ入手が容易で安価である。このポリプロピレンとしては、プロピレンと他の単量体、例えばエチレンとのランダム共重合体であってもよいし、ゴム成分を含有するブロックポリプロピレンであってもよい。さらに、ポリプロピレンとしては、ガラス繊維等の無機フィラーが含まれたポリプロピレンであってもよい。
【００２７】
ポリエチレンは、エチレンの重合により得られる長鎖状の高分子物質であり、比重が小さく、溶融時の粘度が低いため加工が容易である。ポリエチレンは、その製法によって密度が０．９１〜０．９４ｇ／ｃｍ３の低密度ポリエチレンと、密度が０．９４〜０．９７ｇ／ｃｍ３の高密度ポリエチレンとに分けられる。低密度ポリエチレンは長鎖又は短鎖の分枝を有し、結晶部分が少なく比較的柔らかいのに対し、高密度ポリエチレンは結晶部分が多く、硬い性質を有している。
【００２８】
ポリカーボネートは、ジオキシ化合物（ビスフェノール）や炭酸ジアリル等を原料として合成され、例えばビスフェノールＡとホスゲンから合成され、炭酸エステル（カーボネート）の構造を有する透明な難燃性熱可塑性樹脂である。このポリカーボネートは、耐熱性、耐老化性に優れ、非常に強靭で耐衝撃性に優れている。
【００２９】
樹脂組成物を構成する植物由来のポリエステルと石油系樹脂との合計量中における石油系樹脂の含有量は４０〜８０質量％であることが好ましい。石油系樹脂の含有量が４０質量％未満の場合には、樹脂組成物から得られる樹脂成形体の耐熱性が不足すると同時に、耐衝撃性などの機械的特性も低下し、目的とする樹脂成形体が得られ難くなる。その一方、石油系樹脂の含有量が８０質量％を超える場合には、樹脂組成物の植物度が小さくなって環境負荷の低減効果が小さくなり好ましくない。
【００３０】
次に、相溶化剤は植物由来のポリエステルと石油系樹脂とを相溶状態へ導くものであり、この樹脂組成物から得られる樹脂成形体の機械的特性及び耐久性を向上させる機能を果たすものであり、必要に応じて配合される。相溶化剤としては、例えばアミン変性エラストマー（アミン変性熱可塑性エラストマー）等の極性基変性エラストマー、乳酸系ポリエステル共重合体、極性基変性ポリオレフィンなどが好適に用いられる。これらのうち、有機アミンで変性されたアミン変性エラストマーは、カルボキシル基等の他の極性基で変性されたエラストマーに比べて、ポリ乳酸等の植物由来のポリエステルに対する相溶性が格段に優れているため特に好ましい。
【００３１】
相溶化剤として具体的には、極性基変性エラストマーとして旭化成ケミカルズ（株）製の商品名タフテックＭ１９４３、乳酸系ポリエステル共重合体として大日本インキ化学工業（株）製の商品名プラメートＰＤ−１５０、極性基変性ポリオレフィンとして三井化学（株）製の商品名タフマーＭＰ０６２０等が挙げられる。
【００３２】
また、アミン変性エラストマーとして具体的には、アミン変性のスチレン−エチレン・ブチレン−スチレンブロック共重合体（ＳＥＢＳ）、アミン変性の水添スチレン・ブタジエン共重合ゴム（ＨＳＢＲ）、アミン変性のスチレン−ブタジエン−スチレンブロック共重合体（ＳＢＳ）、アミン変性のスチレン−イソプレン−スチレン共重合体（ＳＩＳ）、アミン変性のスチレン−エチレン・プロピレン−スチレンブロック共重合体（ＳＥＰＳ）等が好適に用いられる。具体的には、アミン変性のＳＥＢＳとしてＪＳＲ（株）製、商品名ダイナロン８６３０Ｐ、アミン変性のＨＳＢＲとしてＪＳＲ（株）製、商品名ダイナロン４６３０Ｐ等が挙げられる。
【００３３】
これらのアミン変性エラストマーのうち、特にアミン変性のＳＥＢＳが好ましい。アミン変性のＳＥＢＳは、ドメインとなる植物由来のポリエステルをより微細かつ均一に分散させることができるものと考えられ、マトリックスとなる石油系樹脂との相溶性を高度に発現させることができる。
【００３４】
相溶化剤の含有量は、植物由来のポリエステルと石油系樹脂とのアロイ化によってポリマーアロイが形成されるに足る量であればよく、植物由来のポリエステルと石油系樹脂との合計量１００質量部当たり０．５〜１０質量部であることが好ましく、１〜５質量部であることがより好ましい。相溶化剤の含有量が０．５質量部未満の場合、植物由来のポリエステルと石油系樹脂との相溶化が不十分となり、樹脂成形体の耐熱性や機械的特性が低下する。その一方、１０質量部を超える場合、植物由来のポリエステルと石油系樹脂との相溶化には過剰となり、過剰量の相溶化剤が樹脂成形体の物性に悪影響を及ぼして好ましくない。
【００３５】
樹脂組成物には、上記各成分のほか、有機フィラー、可塑剤、酸化防止剤、加水分解抑制剤、紫外線吸収剤、熱安定剤、難燃剤等を目的に応じて適宜配合することができる。それらの成分は、各用途における常法に従って所定量が配合される。有機フィラーとしては、例えばケナフ繊維、竹繊維、ヤシ繊維等の植物由来の繊維などが好適に用いられる。このような植物由来の繊維を用いることにより、樹脂組成物の植物度を高めることができる。
【００３６】
樹脂組成物の植物度は環境に与える負荷を減少させる観点から高い方が好ましいが、具体的には２０〜６０質量％であることが好ましい。この植物度が２０質量％未満の場合、植物由来の材料以外の材料の割合が増大し、環境負荷低減効果が小さくなって好ましくない。その一方、６０質量％を超える場合、環境に与える負荷は小さくなるが、樹脂成形体の機械的特性や耐熱性が低下する傾向を示す。
【００３７】
続いて、上記樹脂組成物の製造方法、つまりアロイ化について説明する。すなわち、植物由来のポリエステルと、石油系樹脂と、所望により相溶化剤とを含有する組成物を、押出機により溶融混練しながら押し出すことにより行われる。押出機としては、２軸押出機等が使用される。押出機から押し出されたストランド（紐状体）は、一定長さに切断されてペレット状に形成される。
【００３８】
この製造方法により、植物由来のポリエステルに含まれる高分子量ポリエステルのもつ剛性向上機能と、低分子量ポリエステルのもつバインダー機能とが発現されるものと推測される。さらに、相溶化剤を用いる場合には、相溶化剤のアミノ基等の極性基が植物由来のポリエステル側に作用し、相溶化剤を構成する重合体が石油系樹脂側に作用して樹脂組成物（ポリマーアロイ）が形成されるものと考えられる。このようにして得られる樹脂組成物は、石油系樹脂のマトリックス（母材相、海）中に植物由来のポリエステルがドメイン（分散相、島）として分散された構造を有している。このことは、透過型電子顕微鏡（ＴＥＭ）で容易に確認することができる。
【００３９】
次に、前記樹脂組成物から得られる樹脂成形体について説明する。係る樹脂成形体は、前述した樹脂組成物を射出成形法、ブロー成形法などの成形法により、常法に従って成形を行うことで製造される。具体的に成形を行う場合には、例えば射出成形法により、樹脂組成物を１９０〜２００℃で溶融し、金型の成形凹部へ射出し、金型温度を５〜５０℃に保持して実施される。すなわち、ポリ乳酸のガラス転移温度（５７〜５８℃）よりも低い温度で成形を行うことができる。
【００４０】
このようにして製造される樹脂成形体は、耐衝撃性などの機械的特性及び耐熱性に優れ、しかも耐久性に優れている。具体的には、ＪＩＳ  Ｋ  ７１１１に準拠して測定されるシャルピー衝撃強度が２０〜４０（ｋＪ／ｃｍ２）である。また、耐熱性に関して具体的には、ＪＩＳ  Ｋ  ７１９１−２  Ｂ法（荷重０．４５ＭＰａ）に準拠して測定される低荷重たわみ温度が好ましくは７０〜１４０℃である。さらに、樹脂成形体は８０℃で２４時間保持後の変形が少なく、耐熱変形性及び剛性に優れている。従って、樹脂成形体は、自動車内装部品として好適に用いられる。
【００４１】
さて、本実施形態の作用について説明すると、植物由来のポリエステル、石油系樹脂及び必要により相溶化剤を含有する組成物を押出機で混練し、押し出すことにより樹脂組成物が調製される。得られた樹脂組成物を例えば射出成形機を用いて金型内に射出し、金型温度４０℃で成形を行うことにより所望とする樹脂成形体が製造される。
【００４２】
この場合、植物由来のポリエステルは質量平均分子量が１０万〜５０万の高分子量ポリエステルと、質量平均分子量が１千〜３万の低分子量ポリエステルとを含有している。このため、低分子量ポリエステルは低分子量であるが故に、植物由来のポリエステルと石油系樹脂との界面においてバインダーとしての作用を発現することができるものと推測される。一方、高分子量ポリエステルは高分子量であるが故に、剛性等の機械的特性を向上させる作用を発現することができるものと考えられる。従って、このような低分子量ポリエステルの作用と高分子量ポリエステルの作用とが相乗的に働き、樹脂組成物より得られる成形体の耐熱性及び耐衝撃性等の機械的特性の向上を図ることができる。
【００４３】
以上の実施形態によって発揮される効果について、以下にまとめて記載する。
・  本実施形態における樹脂組成物では、植物由来のポリエステルは前述の高分子量ポリエステルと、低分子量ポリエステルとを含有している。このため、低分子量ポリエステルが植物由来のポリエステルと石油系樹脂との界面における接着強度を高めることができる。従って、樹脂成形体の耐熱性及び耐衝撃性等の機械的特性を向上させることができる。加えて、樹脂組成物には植物由来のポリエステルが含まれていることから、環境負荷を低減することができる。
【００４４】
・  樹脂組成物に相溶化剤を含有することにより、植物由来のポリエステルと石油系樹脂との相溶性を高めることができ、上記の効果を一層向上させることができる。
・  樹脂組成物の製造方法は、前記組成物を押出機により溶融混練することにより行われる。この製造方法によれば、樹脂組成物を均一組成にできると共に、容易に製造することができる。
【００４５】
・  樹脂成形体は、樹脂組成物を成形して得られるものであり、自動車内装部品に要求される剛性を発揮することができる。
【実施例】
【００４６】
以下に、実施例及び比較例を挙げて、前記実施形態をさらに具体的に説明するが、本発明はこれらの実施例に限定されるものではない。
（実施例１〜６及び比較例１〜６）
下記に記載する植物由来のポリエステル、石油系樹脂、必要により相溶化剤を表１に示す含有量（質量部）で、２軸押出機〔神戸製鋼所（株）製、ＫＴＸ３０〕に投入し、バレル温度１９０℃、回転数５００ｒｐｍの成形条件で混練し、直径２ｍｍのストランドを押し出した。そして、そのストランドをストランドカッターで切断し、長さ２ｍｍ、直径２ｍｍのペレット（樹脂組成物）を得た。次に、得られたペレットを射出成形機（ファナック社製、ロボショットＳ２０００ｉ、１００Ａ）に投入し、成形型内に射出し、金型温調機によりキャビティ面を４０℃に調整した状態で樹脂成形体を製造した。
【００４７】
前記植物由来のポリエステルとしての高分子量ポリ乳酸及び低分子量ポリ乳酸は、それぞれ原料の乳酸をジフェニルエーテルと共沸脱水縮重合し、共沸により留出したジフェニルエーテルから水を除いて実質的に無水の状態にしたジフェニルエーテルを反応系に戻す方法によって製造した。この場合、高分子量ポリ乳酸のときには低分子量ポリ乳酸のときに比べて、共沸脱水縮重合に用いる重合開始剤の使用量を少なくし、かつ重合時間を長くすることによって行った。得られた高分子量ポリ乳酸及び低分子量ポリ乳酸は共に、Ｌ−乳酸（Ｌ体）９８モル％及びＤ−乳酸（Ｄ体）２モル％の結晶性ポリ乳酸であった。
【００４８】
ＰＬＡ：ポリ乳酸、高分子量ＰＬＡとして質量平均分子量１８万のものを用い、低分子量ＰＬＡとして質量分子量８００及び５千のものを用いた。
ＰＨＢ：ポリヒドロキシブチレート、高分子量ＰＨＢとして質量平均分子量２５万のものを用い、低分子量ＰＨＢとして質量平均分子量８千のものを用いた。
【００４９】
ＰＨＢＨ：ポリ（ヒドロキシブチレート−ヒドロキシヘキサノエート）、高分子量ＰＨＢＨとして質量平均分子量２０万のものを用い、低分子量ＰＨＢＨとして質量平均分子量２万のものを用いた。
【００５０】
エチレン−オクテン共重合体：ダウケミカル日本社製、商品名エンゲージ８１００
相溶化剤１：アミン変性ＨＳＢＲ（水添スチレン−ブタジエン共重合体）、ＪＳＲ（株）製、商品名ダイナロン８６３０Ｐ
相溶化剤２：乳酸系ポリエステル共重合体、大日本インキ化学工業（株）製、商品名プラメートＰＤ−１５０
相溶化剤３：マレイン酸変性ＰＰ、三洋化成工業（株）製、商品名ユーメックス１０１０
前記植物由来のポリエステルの質量平均分子量は、ゲルパーミエーションクロマトグラフィーにより下記の条件で測定したポリスチレン換算の質量平均分子量である。
【００５１】
測定装置：（株）島津製作所製、SHIMADZU LC-10AD、検出器；SHIMADZU RID-6A、カラム：日立化成（株）製、GL-S350DT-5、GL-S370DT-5、溶媒：クロロホルム、濃度：１質量％、注入量１０μｌ、流速１ｍｌ／ｍｉｎ
ここで、比較例１では植物由来のポリエステルとして低分子量ポリエステルを含まないポリエステルを使用した例、比較例２では高分子量ポリエステルを含まないポリエステルを使用した例を示す。また、比較例３では低分子量のポリ乳酸に代えて、エチレン−オクテン共重合体を使用した例、比較例４ではポリエステル中の低分子量ポリエステルの含有量が過多である例を示す。比較例５では低分子量ポリエステルの質量平均分子量が１千未満である例、比較例６ではポリエステル中の低分子量ポリエステルの含有量が過少である例を示す。
【００５２】
そして、製造された各樹脂成形体について、シャルピー衝撃強度、耐熱性及び剛性を以下に示す方法により測定し、それらの結果を表１に示した。
シャルピー衝撃強度（ｋＪ／ｃｍ２）：ＪＩＳ  Ｋ  ７１１１に準拠して測定した。
【００５３】
低荷重たわみ温度（℃）：ＪＩＳ  Ｋ  ７１９１−２  Ｂ法（荷重０．４５ＭＰａ）に準拠して測定した。
耐熱性及び剛性：自動車内装部品としてのドアトリムを成形して評価した。すなわち、樹脂成形体を温度８０℃で２４時間保持したときの変形の有無を専用ゲージにて判断し、次の評価基準で評価した。
【００５４】
○：許容不可能な変形ではなかった、×：許容不可能な変形があった。
【００５５】
【表１】
2008239857.tif 000002
表１に示したように、実施例１〜６では植物由来のポリエステルが高分子量ポリエステルと低分子量ポリエステルとにより構成され、低分子量ポリエステルの含有量が所定範囲に設定されていたことから、耐衝撃性に優れると共に、耐熱性及び剛性にも優れていた。従って、各実施例の樹脂成形体は、自動車内装部品として好適に使用できるものであることが明らかになった。
【００５６】
その一方、比較例１では低分子量ポリエステルを含まないポリエステルを使用したため、低分子量ポリエステルに基づく効果が得られず、シャルピー衝撃強度が大きく低下した。比較例２では高分子量ポリエステルを含まず、低分子量ポリエステルのみを使用したため、耐衝撃性、耐熱性及び剛性のいずれも低下した。比較例３では低分子量のポリ乳酸に代えてエチレン−オクテン共重合体を使用したことから、シャルピー衝撃強度は十分であるが、剛性が低下した。比較例４では高分子量ポリエステルの含有量が過少で低分子量ポリエステルの含有量が過多であったため、耐衝撃性、耐熱性及び剛性とも不十分であった。比較例５では低分子量ポリエステルの質量平均分子量が１千未満であったため、低分子量ポリエステルの機能が発現されず、耐衝撃性、耐熱性及び剛性とも不足した。比較例６ではポリエステル中の低分子量ポリエステルの含有量が過少であったため、耐衝撃性を発揮することができなかった。
【００５７】
なお、本実施形態は、次のように変更して具体化することも可能である。
・  前記植物由来のポリエステルとして、ポリ乳酸、ポリヒドロキシブチレート及びポリ（ヒドロキシブチレート−ヒドロキシヘキサノエート）を２種以上組合せて用いることもできる。さらに、その他の植物由来のポリエステル、例えば微生物産生の脂肪族ポリカーボネート、脂肪族ポリエーテル等を配合することも可能である。
【００５８】
・  前記ポリプロピレン、ポリエチレン又はポリカーボネートに加えてその他のポリオレフィン等を用いることができる。そのようなポリオレフィンとしては、ポリブチレンやハロゲン化ポリオレフィンなどが挙げられる。
【００５９】
・  ポリ乳酸として、非晶性のポリ乳酸を使用したり、結晶性のポリ乳酸と非晶性のポリ乳酸とを適宜の割合で混合して使用したりすることができる。
さらに、前記実施形態より把握できる技術的思想について以下に記載する。
【００６０】
・  前記植物由来のポリエステルは、ポリ乳酸であることを特徴とする請求項１又は請求項２に記載の樹脂組成物。このように構成した場合、低分子量ポリ乳酸による作用が有効に働き、請求項１又は請求項２に係る発明の効果を向上させることができる。
【００６１】
・  前記成形は、金型温度が５〜５０℃で行われるものであることを特徴とする請求項４に記載の樹脂成形体。このように構成した場合、請求項４に係る発明の効果に加えて、樹脂成形体を低温で容易に成形することができる。